(57)【要約】【課題】ハニカム成形体の乾燥時間が短く、その製造時間を短縮できるハニカム構造体の製造方法を提供する。【解決手段】セラミック原料、及び水を含有する原料組成物から構成され、一方の端面である第１端面から他方の端面である第２端面まで延びる複数のセルを区画形成するセル壁を備える、未焼成のハニカム成形体を作製するハニカム成形体作製工程と、作製した未焼成のハニカム成形体を誘電乾燥により乾燥してハニカム乾燥体を得る誘電乾燥工程と、得られたハニカム乾燥体を焼成し、ハニカム構造体を得る焼成工程と、を有しており、上記誘電乾燥工程が、誘電乾燥によって未焼成のハニカム成形体が乾燥前に含む全水分の１０〜５０％の水分を除去した第１次乾燥ハニカム成形体を得た後、第１次乾燥ハニカム成形体の上下を反転し、更に誘電乾燥によって残余の水分を除去してハニカム乾燥体を得る工程であるハニカム構造体の製造方法。【選択図】図１
2018165032.tif 000002
【特許請求の範囲】
【請求項１】
セラミック原料、及び水を含有する原料組成物から構成され、一方の端面である第１端面から他方の端面である第２端面まで延びる複数のセルを区画形成するセル壁を備える、未焼成のハニカム成形体を作製するハニカム成形体作製工程と、
作製した前記未焼成のハニカム成形体を誘電乾燥により乾燥してハニカム乾燥体を得る誘電乾燥工程と、
得られた前記ハニカム乾燥体を焼成し、ハニカム構造体を得る焼成工程と、を有しており、
前記誘電乾燥工程が、
誘電乾燥によって前記未焼成のハニカム成形体が乾燥前に含む全水分の１０〜５０％の水分を除去した第１次乾燥ハニカム成形体を得た後、前記第１次乾燥ハニカム成形体の上下を反転し、更に誘電乾燥によって残余の水分を除去して前記ハニカム乾燥体を得る工程であるハニカム構造体の製造方法。
【請求項２】
前記誘電乾燥工程に供する前記未焼成のハニカム成形体の乾燥前の含水率が、２０〜５０％である請求項１に記載のハニカム構造体の製造方法。
【請求項３】
前記誘電乾燥工程によって得られた前記ハニカム乾燥体を熱風によって更に乾燥させる熱風乾燥工程を有する請求項１または２に記載のハニカム構造体の製造方法。
【請求項４】
前記誘電乾燥工程に供する前記未焼成のハニカム成形体は、前記セル壁の厚さが５０〜３５０μｍである請求項１〜３のいずれか一項に記載のハニカム構造体の製造方法。
【請求項５】
前記誘電乾燥工程では、前記第１次乾燥ハニカム成形体を得るための第１の誘電乾燥装置と、前記第１次乾燥ハニカム成形体を更に誘電乾燥して前記ハニカム乾燥体を得るための第２の誘電乾燥装置とを用いて乾燥を行う請求項１〜４のいずれか一項に記載のハニカム構造体の製造方法。
【発明の詳細な説明】
【技術分野】
【０００１】
本発明は、ハニカム構造体の製造方法に関する。更に詳しくは、本発明は、ハニカム成形体の乾燥時間が短く、製造時間を短縮できるハニカム構造体の製造方法に関する。
【背景技術】
【０００２】
従来、セラミックス製のハニカム構造体は、触媒担体や各種フィルタ等に広く用いられている。また、このセラミックス製のハニカム構造体は、ディーゼルエンジンから排出される粒子状物質（パティキュレートマター（ＰＭ））を捕捉するためのディーゼルパティキュレートフィルタ（ＤＰＦ）としても使用されている。
【０００３】
このようなハニカム構造体は、一般に、坏土を押出成形して、ハニカム形状の成形体（ハニカム成形体）を作製し、このハニカム成形体を乾燥した後に、焼成して、得られる。なお、坏土は、セラミックス材料に、水、バインダ等の各種添加剤を加えて得られた原料を混練して得られる。
【０００４】
そして、ハニカム成形体を乾燥する手段としては、以下の方法が知られている。具体的には、単に室温条件下に放置する自然乾燥法、ガスバーナで発生させた熱風を導入して乾燥を行う熱風乾燥法、誘電乾燥法、マイクロ波を利用したマイクロ波乾燥法（例えば、特許文献２を参照）等が知られている。なお、誘電乾燥法は、ハニカム成形体の上方と下方とに設けた電極間に電流を流すことによって発生させた高周波エネルギーを利用して乾燥を行う方法である。この誘電乾燥法においては、例えば、ハニカム成形体をシートで覆った状態で乾燥を行うことで、乾燥時のセルのよれなどの欠陥の発生を防止する技術が報告されている（特許文献１参照）。
【先行技術文献】
【特許文献】
【０００５】
【特許文献１】特開２００２−２２８３５９号公報
【発明の概要】
【発明が解決しようとする課題】
【０００６】
しかしながら、特許文献１に記載の方法では、ハニカム成形体を覆うためのシートを用意する手間がかかる。また、特許文献１に記載の方法では、外周部の乾燥を遅らせることができ、ハニカム成形体の外部と内部との乾燥速度をほぼ同じにすることで乾燥のバランスをとることができるという利点がある。しかし、乾燥に時間がかかり、これに起因してハニカム構造体の製造に時間が掛かるという問題がある。即ち、ハニカム構造体の生産性が低いという問題がある。
【０００７】
本発明は、上述した問題に鑑みてなされたものである。本発明は、ハニカム成形体の乾燥時間が短く、その製造時間を短縮できるハニカム構造体の製造方法を提供するものである。
【課題を解決するための手段】
【０００８】
［１］  セラミック原料、及び水を含有する原料組成物から構成され、一方の端面である第１端面から他方の端面である第２端面まで延びる複数のセルを区画形成するセル壁を備える、未焼成のハニカム成形体を作製するハニカム成形体作製工程と、作製した前記未焼成のハニカム成形体を誘電乾燥により乾燥してハニカム乾燥体を得る誘電乾燥工程と、得られた前記ハニカム乾燥体を焼成し、ハニカム構造体を得る焼成工程と、を有しており、前記誘電乾燥工程が、誘電乾燥によって前記未焼成のハニカム成形体が乾燥前に含む全水分の１０〜５０％の水分を除去した第１次乾燥ハニカム成形体を得た後、前記第１次乾燥ハニカム成形体の上下を反転し、更に誘電乾燥によって残余の水分を除去して前記ハニカム乾燥体を得る工程であるハニカム構造体の製造方法。
【０００９】
［２］  前記誘電乾燥工程に供する前記未焼成のハニカム成形体の乾燥前の含水率が、２０〜５０％である前記［１］に記載のハニカム構造体の製造方法。
【００１０】
［３］  前記誘電乾燥工程によって得られた前記ハニカム乾燥体を熱風によって更に乾燥させる熱風乾燥工程を有する前記［１］または［２］に記載のハニカム構造体の製造方法。
【００１１】
［４］  前記誘電乾燥工程に供する前記未焼成のハニカム成形体は、前記セル壁の厚さが５０〜３５０μｍである前記［１］〜［３］のいずれかに記載のハニカム構造体の製造方法。
【００１２】
［５］  前記誘電乾燥工程では、前記第１次乾燥ハニカム成形体を得るための第１の誘電乾燥装置と、前記第１次乾燥ハニカム成形体を更に誘電乾燥して前記ハニカム乾燥体を得るための第２の誘電乾燥装置とを用いて乾燥を行う前記［１］〜［４］のいずれかに記載のハニカム構造体の製造方法。
【発明の効果】
【００１３】
本発明のハニカム構造体の製造方法によれば、ハニカム成形体の乾燥時間が短く、ハニカム構造体の製造時間を短縮できる。
【図面の簡単な説明】
【００１４】
【図１】本発明のハニカム構造体の製造方法の一実施形態における誘電乾燥工程を模式的に示す説明図である。
【発明を実施するための形態】
【００１５】
以下、本発明の実施の形態について、図面を参照しながら具体的に説明する。本発明は以下の実施の形態に限定されるものではない。本発明の趣旨を逸脱しない範囲で、当業者の通常の知識に基づいて、以下の実施の形態に対し適宜変更、改良等が加えられたものも本発明の範囲に入ることが理解されるべきである。
【００１６】
（１）ハニカム構造体の製造方法：
本発明のハニカム構造体の製造方法の一実施形態としては、ハニカム成形体作製工程と、誘電乾燥工程と、焼成工程と、を有している。これらの工程により、ハニカム構造体を製造することができる。具体的には、ハニカム成形体作製工程は、一方の端面である第１端面から他方の端面である第２端面まで延びる複数のセルを区画形成するセル壁を備える未焼成のハニカム成形体を作製する工程である。この未焼成のハニカム成形体は、セラミック原料、及び水を含有する原料組成物から構成されるものである。誘電乾燥工程は、作製した未焼成のハニカム成形体を誘電乾燥により乾燥してハニカム乾燥体を得る工程である。この誘電乾燥工程は、誘電乾燥によって未焼成のハニカム成形体が乾燥前に含む全水分の１０〜５０％の水分を除去した第１次乾燥ハニカム成形体を得る第１次乾燥工程を有している。そして、この誘電乾燥工程は、更に、第１次乾燥工程の後、第１次乾燥ハニカム成形体の上下を反転し、更に誘電乾燥によって残余の水分を除去してハニカム乾燥体を得る第２次乾燥工程を有している。更に、焼成工程は、得られたハニカム乾燥体を焼成し、ハニカム構造体を得る工程である。
【００１７】
本発明のハニカム構造体の製造方法によれば、ハニカム成形体の乾燥時間が短く、その結果、ハニカム構造体の製造時間を短縮できる。
【００１８】
図１は、本発明のハニカム構造体の製造方法の誘電乾燥工程を説明する模式図である。図１に示すように、未焼成のハニカム成形体１を誘電乾燥装置（第１の誘電乾燥装置）１０の搬送コンベア１１上に配置されたパンチングプレート１２上に置き、未焼成のハニカム成形体１の上方及び下方にある電極板１５，１６に電圧をかける。そして、高周波エネルギーを利用して乾燥を行う。このようにして、未焼成のハニカム成形体１を上記所定の条件で誘電乾燥して第１次乾燥ハニカム成形体３を得る（第１次乾燥工程）。その後、第１次乾燥ハニカム成形体３を、その上下を反転させて誘電乾燥装置（第２の誘電乾燥装置）２０の搬送コンベア１１上に配置されたパンチングプレート１２上に置き、第１次乾燥ハニカム成形体３の上方及び下方にある電極板１５，１６に電圧をかける。そして、高周波エネルギーを利用して乾燥を行う。このようにして、第１次乾燥ハニカム成形体３を誘電乾燥してハニカム乾燥体を得る（第２次乾燥工程）。
【００１９】
本発明の誘電乾燥工程においては、第１次乾燥ハニカム成形体３の上下を反転させる方法は特に制限はない。例えば、図１に示すように、２台の誘電乾燥装置（第１の誘電乾燥装置１０、第２の誘電乾燥装置２０）を用意し、これらの間に配置するロボットアームなどを用いる方法などを挙げることができる。具体的な手順としては、第１の誘電乾燥装置から排出された第１次乾燥ハニカム成形体の側面を、ロボットアームなどで把持し、第１次乾燥ハニカム成形体の上下を反転させて、第２の誘電乾燥装置に供給する。なお、第１の誘電乾燥装置１０から未焼成のハニカム成形体が排出されるときには、未焼成のハニカム成形体が乾燥前に含む全水分の１０〜５０％の水分が除去されているように予め調節することがよい。また、ロボットアームの代わりに人間が上記操作を行ってもよい。
【００２０】
このように、複数の誘電乾燥装置を用いて誘電乾燥工程を行うことにより、従来の誘電乾燥装置を採用することができるため、簡便に本発明の方法を行うことができる。
【００２１】
なお、上記のように複数の誘電乾燥装置を用いずに１台の誘電乾燥装置を用いる方法であってもよい。このとき、誘電乾燥装置内において未焼成のハニカム成形体の上下を反転させる手段を採用することができる。
【００２２】
（１−１）ハニカム成形体作製工程：
ハニカム成形体作製工程では、上述のように、セラミック原料及び水を含有する原料組成物を成形して、一方の端面である第１端面から他方の端面である第２端面まで延びる複数のセルを区画形成するセル壁を備える未焼成のハニカム成形体を形成する。なお、未焼成のハニカム成形体とは、セラミック原料の粒子が、原料組成物をハニカム形状に成形したときの粒子形状を維持した状態で存在し、セラミック原料が焼結していない状態のものをいう。
【００２３】
原料組成物に含有されるセラミック原料としては、コージェライト化原料、コージェライト、炭化珪素、珪素−炭化珪素系複合材料、ムライト、及びチタン酸アルミニウムからなる群より選択される少なくとも１種が好ましい。なお、コージェライト化原料とは、シリカが４２〜５６質量％、アルミナが３０〜４５質量％、マグネシアが１２〜１６質量％の範囲に入る化学組成となるように配合されたセラミック原料である。そして、コージェライト化原料は、焼成されてコージェライトになるものである。
【００２４】
原料組成物は、上記セラミック原料と水以外に、分散媒、有機バインダ、無機バインダ、造孔材、界面活性剤等を混合して調製することができる。各原料の組成比は、特に限定されず、作製しようとするハニカム構造体の構造、材質等に合わせた組成比とすることが好ましい。
【００２５】
造孔材としては特に制限はなく適宜選択することができる。造孔材としては、例えば、吸水性樹脂、シリカゲル、コークスなどを挙げることができる。ここで、「吸水性樹脂」とは、吸水すると数倍〜数１０倍に膨潤する樹脂を意味し、例えば、ポリアクリル酸ナトリウムなどを挙げることができる。
【００２６】
本発明において、造孔材の添加量は、原料組成物中の０．５質量％未満とすることがよい。なお、本発明においては、造孔材を添加しなくてもよい（即ち、原料組成物中の０質量％であってもよい）。
【００２７】
原料組成物を成形する際には、まず、原料組成物を混練して坏土とし、得られた坏土をハニカム形状に成形する。原料組成物を混練して坏土を形成する方法としては、例えば、ニーダー、真空土練機等を用いる方法を挙げることができる。坏土を成形してハニカム成形体を形成する方法としては、例えば、押出成形、射出成形等の公知の成形方法を用いることができる。具体的には、所望のセル形状、隔壁（セル壁）の厚さ、セル密度を有する口金を用いて押出成形してハニカム成形体を形成する方法等を好適例として挙げることができる。口金の材質としては、摩耗し難い超硬合金を用いることができる。
【００２８】
未焼成のハニカム成形体のセル形状（セルが延びる方向に直交する断面におけるセル形状）としては、特に制限はない。セル形状としては、三角形、四角形、六角形、八角形、円形、あるいはこれらの組合せを挙げることができる。
【００２９】
ハニカム成形体の形状としては、特に制限はなく、円柱状、楕円柱状、端面が「正方形、長方形、三角形、五角形、六角形、八角形等」の多角柱状等を挙げることができる。
【００３０】
ハニカム成形体の形状が円柱状である場合、未焼成のハニカム成形体の端面における直径は５０〜４００ｍｍとすることができ、８０〜４００ｍｍとすることがよく、８０〜３５０ｍｍとすること更によい。
【００３１】
更に、未焼成のハニカム成形体のセルの延びる方向の長さは、１００〜４００ｍｍとすることができ、１５０〜４００ｍｍとすることがよく、１５０〜３５０ｍｍとすること更によい。
【００３２】
更に、ハニカム成形体のセル壁の厚さは、３０〜３５０μｍとすることができ、３０〜３００μｍとすることがよく、３０〜２００μｍとすること更によい。ハニカム成形体のセル壁の厚さが上記範囲であると、乾燥させる際に隔壁に切れが発生し易いが、本発明によれば、上記のように隔壁が薄い場合であっても切れの発生を抑制することができる。ここで、未焼成のハニカム成形体における切れは、未焼成のハニカム成形体内における水分の分布が不均一になり、乾燥における収縮差が生じるために発生する。セル壁が薄い場合、この収縮差による影響が大きく、切れが発生し易くなる。本発明では誘電乾燥工程において所定の条件で未焼成のハニカム成形体の上下を反転させるため、乾燥における収縮差を抑えることができる。
【００３３】
未焼成のハニカム成形体の含水率は、製品の要求特性によって異なる。本発明において、対応可能な未焼成のハニカム成形体の含水率は、２０〜５０％の範囲にあるものを用いることが好ましい。この未焼成のハニカム成形体は、含水率が２０〜４０％の範囲にあるものを用いることが更に好ましく、２０〜３０％の範囲にあるものを用いることが特に好ましい。なお、「未焼成のハニカム成形体」の含水率は、原料組成物を赤外線加熱式水分計にて測定した値である。
【００３４】
（１−２）誘電乾燥工程：
誘電乾燥工程は、作製した未焼成のハニカム成形体を誘電乾燥により乾燥してハニカム乾燥体を得る工程である。この誘電乾燥工程は、第１次乾燥工程と、これに続く反転工程と、更に第２次乾燥工程とを有する。このように、本発明においては、第１次乾燥工程と第２次乾燥工程との間で、第１次乾燥ハニカム成形体の上下を反転させる反転工程を有している。これらの工程を有する誘電乾燥工程を採用することにより、ハニカム成形体の乾燥時間が短くなり、ハニカム構造体の製造時間を短縮できる。
【００３５】
ここで、誘電乾燥法は、ハニカム成形体の上方と下方とに設けた電極間に電流を流すことによって発生させた高周波エネルギーを利用して乾燥を行う方法である。そして、誘電乾燥においては、未焼成のハニカム成形体の上方に位置する一の電極（上方電極）と、下方に位置する他の電極（下方電極）とを備える誘電乾燥装置を用いる。この誘電乾燥装置は、未焼成のハニカム成形体の上方の端面と上方電極との間の距離Ｄ１と、未焼成のハニカム成形体の下方の端面と下方電極との間の距離Ｄ２とが異なり、距離Ｄ１が、距離Ｄ２に比べて長くなっている。この未焼成のハニカム成形体の上方の端面（第１端面）と上方電極との間隔は、エアギャップと呼ばれる。このエアギャップが存在することにより、未焼成のハニカム成形体の上部における水分は、下部における水分に比べて未焼成のハニカム成形体に残存し易くなる。その結果、未焼成のハニカム成形体内における水分が不均一に存在することになる。このように水分が不均一に存在すると、誘電乾燥装置による乾燥は非常に効率が悪くなる。そのため、乾燥を進めるために、誘電乾燥後にマイクロ波乾燥などの別の乾燥処理が行われたり、誘電乾燥時間を長くして乾燥が行われたりしている。なお、水分が不均一に存在することは、補助電極を採用したとしても解消し難い。
【００３６】
しかし、誘電乾燥以外の乾燥処理（マイクロ波乾燥など）を行う場合、その設備や設備の設置場所が必要になり、手間やコストがかかるという問題もある。また、誘電乾燥時間を長くして乾燥を行う場合、ハニカム構造体の製造時間が非常にかかったり、大きな電力を必要とするためコストがかかるという問題がある。そこで、誘電乾燥により未焼成のハニカム成形体のほとんどの乾燥が完了する方法の開発が要請されていた。
【００３７】
本発明は、誘電乾燥によって未焼成のハニカム成形体のほとんどの乾燥が可能であり、その乾燥時間も短いというものである。
【００３８】
（１−２−１）第１次乾燥工程：
本工程においては、未焼成のハニカム成形体が乾燥前に含む全水分の１０〜５０％の水分を除去した第１次乾燥ハニカム成形体を得る。即ち、本工程は、未焼成のハニカム成形体が乾燥前に含む全水分の１０〜５０％の水分が除去された段階で終了となり、第２次乾燥工程に移行することになる。
【００３９】
なお、第１次乾燥ハニカム成形体の含水率は、乾燥前の未焼成ハニカム成形体の質量及び誘電乾燥後のハニカム成形体（第１次乾燥ハニカム成形体）の質量を測定し、除去した水分の量から計算する。なお、予め複数の乾燥条件で誘電乾燥を行い、第１次乾燥ハニカム成形体の含水率が上記範囲内となる条件を確認しておくことができる。
【００４０】
本発明は、第１次乾燥工程において、未焼成のハニカム成形体が乾燥前に含む全水分の１０〜５０％の水分を除去する。そして、未焼成のハニカム成形体が乾燥前に含む全水分の２０〜４０％の水分を除去することが好ましい。未焼成のハニカム成形体が乾燥前に含む全水分の１０％未満の水分を除去した状態で本工程を終了させると、次工程（熱風乾燥工程や焼成工程）において未乾燥部分（乾燥が十分でない部分）とそれ以外の部分で収縮差が生じ、セル壁（隔壁）の切れが発生する。なお、セル壁の厚さが薄い７８μｍ以下であると、上記切れの発生頻度が高くなる。また、未焼成のハニカム成形体が乾燥前に含む全水分の５０％超の水分を除去した状態で本工程を終了させると、ハニカム成形体の電気抵抗が大きくなり、十分に出力を上げることができない。そのため、乾燥の効率が悪くなる。また、電極間の電圧が上昇し易くなるため、誘電乾燥装置の負荷が大きくなり放電の危険性が高まる。そして、放電によって設備が故障する頻度が上昇してしまう。
【００４１】
（１−２−２）反転工程：
本工程は、第１次乾燥ハニカム成形体の上下を反転する工程である。本発明においては、このような反転工程を有することにより、ハニカム成形体内における水分を均一にしつつ誘電乾燥することができる。そのため、切れの発生を抑制することができ、更に、誘電時間を短くすることができる。その結果、ハニカム構造体の製造時間を短縮することができる。
【００４２】
「第１次乾燥ハニカム成形体の上下を反転させる」とは、第１次乾燥ハニカム成形体における一方の端面と他方の端面の位置を入れ替えることを意味する。つまり、一方の端面と他方の端面とを有する柱状の第１次乾燥ハニカム成形体は、通常、図１に示すように、一方の端面（第１端面）を上方とし、他方の他面（第２端面）を下方とするように配置されて誘電乾燥される。そこで、これらの第１端面と第２端面の位置を入れ替える操作を、「上下を反転させる」としている。
【００４３】
（１−２−３）第２次乾燥工程：
本工程は、更に誘電乾燥によって残余の水分を除去してハニカム乾燥体を得る工程である。本工程における誘電乾燥条件は、第１次乾燥工程における誘電乾燥工程と同様の条件を採用することができる。また、第１次乾燥工程における誘電乾燥工程と異なる条件を採用してもよい。
【００４４】
本工程においては、未焼成のハニカム成形体の全含水量のうちの９０％以上を除去した状態とすることがよい。このようにすることで、次工程（熱風乾燥工程または焼成工程）においても切れの発生を抑制することができる。
【００４５】
なお、誘電乾燥工程（第１次乾燥工程、第２次乾燥工程）において、周波数、出力などは従来公知の条件を適宜採用することができる。例えば、周波数は１０〜５０ＭＨｚとすることができる。また、出力は、５〜２００ｋＷとすることができる。
【００４６】
また、誘電乾燥工程においては、未焼成のハニカム成形体と第１次乾燥ハニカム成形体の中心部の温度を１５０℃以下に維持しながら誘電乾燥を行うことが好ましい。このようにすると、未焼成のハニカム成形体の変形を防止できる。つまり、未焼成のハニカム成形体の温度が１５０℃超になると、未焼成のハニカム成形体の保形性を高めるために配合されている有機物助剤が燃焼する温度域に達してしまい、乾燥後の強度が不足して第１次乾燥ハニカム成形体が崩れてしまうおそれがある。
【００４７】
なお、未焼成のハニカム成形体と第１次乾燥ハニカム成形体の中心部の温度は、予備試験において小型測温装置を製品（乾燥前の未焼成のハニカム成形体）に埋め込んで測定することができる。そして、未焼成のハニカム成形体、第１次乾燥ハニカム成形体の中心部の温度を１５０℃以下に保つことができる条件を予め確認しておくことがよい。
【００４８】
（１−２−４）熱風乾燥工程：
本発明においては、誘電乾燥工程によって得られたハニカム乾燥体を熱風によって更に乾燥させる熱風乾燥工程を更に有することでもよい。
【００４９】
この熱風乾燥工程を採用することにより、ハニカム乾燥体の乾燥を更に進めることができる。また、本発明における誘電乾燥工程を採用することにより、熱風乾燥工程における熱風の流路がハニカム乾燥体に転写されることを防止できる。即ち、ハニカム乾燥体の一方の端面が熱風により焦げ付くことを防止できる。このように、本発明における誘電乾燥工程を採用すると、次工程で熱風乾燥工程を行う場合にも良好に乾燥処理を行うことができる。
【００５０】
この熱風乾燥工程は、従来公知の方法を適宜採用することができる。
【００５１】
（１−３）焼成工程：
焼成工程では、上記誘電乾燥工程で得られたハニカム乾燥体を焼成してハニカム構造体を得る。
【００５２】
ハニカム乾燥体の焼成方法としては、例えば、焼成炉において焼成する方法がある。そして、焼成炉及び焼成条件は、ハニカムの形状、材質等に合わせて従来公知の条件を適宜選択することができる。なお、焼成の前に仮焼成によりバインダ等の有機物を燃焼除去しても良い。
【実施例】
【００５３】
以下、本発明を、実施例により更に具体的に説明する。本発明は、これらの実施例によって何ら限定されるものではない。
【００５４】
（実施例１）
まず、セラミック原料としてアルミナ、カオリン及びタルクを混合したコージェライト化原料を用い、有機バインダを含む結合材、造孔材（添加量は、原料組成物（坏土）中の０．５質量％未満）、分散媒として水（３２質量％）を混合し、混練して坏土を得た（ハニカム成形体作製工程）。
【００５５】
得られた坏土を押出成形し、セルの延びる方向に直交する断面形状が正方形であるセルを有する未焼成のハニカム成形体を得た。この未焼成のハニカム成形体は、直径１４４ｍｍ、長さ（セルの延びる方向の長さ）２００ｍｍであり、外形が円柱状であった。
【００５６】
得られた未焼成のハニカム成形体は、含水率が２３％であり（表１中、「初期含水率」と記す）、セル密度が６２個／ｃｍ２あり、セル壁の厚さが１００μｍであり、質量（乾燥前質量）が１３２６ｇであった。この未焼成のハニカム成形体について以下のようにして乾燥操作を行った。
【００５７】
得られた未焼成のハニカム成形体に対して、誘電乾燥装置を使用して誘電乾燥を行った。具体的には、周波数４０ＭＨｚ、出力４ｋＷ、加熱時間１２０秒間として、バッチで未焼成のハニカム成形体の誘電乾燥（第１の誘電乾燥装置による乾燥（第１次乾燥工程））を行った。このようにして、未焼成のハニカム成形体が乾燥前に含む全水分の４５．９％の水分を除去した第１次乾燥ハニカム成形体（質量（反転前質量）１１８６ｇ）を得た。なお、第１次乾燥ハニカム成形体の含水率は、１２．４％であった。また、上記乾燥条件において、未焼成のハニカム成形体の中心部の温度は９８℃（１５０℃以下）であった。この未焼成のハニカム成形体の温度は、光ファイバー温度計により測定した。
【００５８】
なお、表２、表５中、「第１次除去率（％）」は、第１次乾燥工程における、乾燥前質量に対する第１次乾燥工程にて除去した水分量の割合（％）を示す。具体的には、式：｛１−（反転前質量／乾燥前質量）｝×１００により算出した値である。また、「第１次乾燥割合（％）」は、第１次乾燥工程における、未焼成のハニカム成形体の含有水分量に対する第１次乾燥工程にて除去した水分量の割合（％）を示す。具体的には、式：（乾燥前質量−反転前質量）／（乾燥前質量×初期含水率）×１００により算出した値である。この「第１次乾燥割合（％）」が、未焼成のハニカム成形体が乾燥前に含む全水分量のうち、除去された水分量を意味する。即ち、本発明においては、この第１次乾燥割合（％）が、１０〜５０％であることが必要である。
【００５９】
次に、上記誘電乾燥装置を使用して更に誘電乾燥を行った。このとき、第１次乾燥ハニカム成形体の上下を反転させて誘電乾燥装置に配置した。乾燥条件は、上記と同様とした。具体的には、周波数４０ＭＨｚ、出力４ｋＷ、加熱時間１４０秒間とした。このようにして、残余の水分を除去して、ハニカム乾燥体を得た（第２の誘電乾燥装置による乾燥（第２次乾燥工程））。なお、第１次乾燥ハニカム成形体の中心部の温度は１２０℃（１５０℃以下）であった。
【００６０】
次に、ハニカム乾燥体について、含水率を測定して、ハニカム乾燥体が乾燥されていることを確認した。その結果、ハニカム乾燥体の含水率は、１．１％であった（表２参照）。また、ハニカム乾燥体の質量（最終質量）は、１０３５ｇであった。なお、表２、表５中、「最終除去率（％）」は、誘電乾燥工程（第１次乾燥工程及び第２次乾燥工程）における、乾燥前質量に対する全除去水分量の割合（％）を示す。また、「最終乾燥割合（％）」は、誘電乾燥工程（第１次乾燥工程及び第２次乾燥工程）における、未焼成のハニカム成形体の含有水分量に対する全除去水分量の割合（％）を示す。
【００６１】
本実施例で得られたハニカム乾燥体は、表３に示すように、上部（一方の端部）の局所残存水分率が４．６％であり、下部（他方の端部）の局所残存水分率が１．４％であった。そして、これらの差（上部−下部）は、３．２％であった。なお、局所残存水分率の測定における「上部」は、ハニカム乾燥体の一方の端面（第１次乾燥工程において上側に位置する端面）から２０ｍｍの深さの位置を意味する。局所残存水分率の測定における「下部」は、ハニカム乾燥体の他方の端面（第１次乾燥工程において下側に位置する端面）から２０ｍｍの深さの位置を意味する。
【００６２】
局所残存水分率の測定は、土壌水分計（ＤＥＣＡＧＯＮ社製）「プローブ  ＥＣ−５」（商品名）を用い、静電容量法を採用して行った。また、局所残存水分率の測定は、測定対象（未焼成のハニカム成形体）の端面からの位置が上記深さ（２０ｍｍ）の位置で、上記土壌水分計のセンサを測定対象（未焼成のハニカム成形体）の側面から６０ｍｍまで差し込んで行った。
【００６３】
（乾燥時の切れの発生量（個））
本実施例の方法によれば、得られたハニカム乾燥体の１５個を任意に選択し、ハニカム乾燥体の外観における切れの発生の有無を目視にて確認したところ、切れが確認されたハニカム乾燥体は１５個中１個であった。
【００６４】
また、これらのハニカム乾燥体を焼成し、ハニカム構造体を得た。このハニカム構造体の切れの発生量は、１個であった（ハニカム構造体の切れの発生量（個））。結果を表３、表６に示す。なお、焼成条件は、１４００℃、５時間の条件とした。
【００６５】
（乾燥時間の合計（分））
更に、誘電乾燥工程における乾燥時間を各ハニカム乾燥体の作製において計測した。結果を表３、表６の「合計乾燥時間（秒）」の欄に示す。
【００６６】
【表１】
2018165032.tif 000003
【００６７】
【表２】
2018165032.tif 000004
【００６８】
【表３】
2018165032.tif 000005
【００６９】
（実施例２〜５、比較例１〜６）
表１、表２、表４、表５に示すように条件を変更した以外は、実施例１と同様にしてハニカム構造体を作製した。この方法におけるハニカム乾燥体及びハニカム構造体の評価結果を表３、表６に示す。
【００７０】
【表４】
2018165032.tif 000006
【００７１】
【表５】
2018165032.tif 000007
【００７２】
【表６】
2018165032.tif 000008
【００７３】
表３、表６から、実施例１〜５のハニカム構造体の製造方法によれば、比較例１〜６のハニカム構造体の製造方法に比べて、ハニカム成形体の乾燥時間が短く、その結果としてハニカム構造体の製造時間を短縮できることが分かる。
【産業上の利用可能性】
【００７４】
本発明のハニカム構造体の製造方法は、自動車等の排ガスを浄化するフィルタの製造方法として採用することができる。
【符号の説明】
【００７５】
１：未焼成のハニカム成形体、３：第１次乾燥ハニカム成形体、１０：第１の誘電乾燥装置、１１：搬送コンベア、１２：パンチングプレート、１５，１６：電極板、２０：第２の誘電乾燥装置。
【図１】
2018165032.tif 000009